(57)【特許請求の範囲】
【請求項１】
式（Ｉ）のヒドロキシシラン：
【化１】
0006444385.tif 000011
（式中、
Ｒ‘が式（ＩＩ）の基であり、Ｒ‘‘が水素であるか、又は、
Ｒ‘が水素であり、Ｒ‘‘が式（ＩＩ）の基であるかのいずれかであり、
【化２】
0006444385.tif 000012
Ｒ１及びＲ２は、
各々個別に炭素数１〜１２であり、任意にエーテル酸素、チオエーテル硫黄、若しくは第三級アミン窒素の形態でヘテロ原子を有するアルキル基であるか、又は、
結合して炭素数２〜１２であり、任意にエーテル酸素、チオエーテル硫黄、若しくは第三級アミン窒素の形態でヘテロ原子を有するアルキレン基となるかのいずれかであり、
Ｒ３は炭素数１〜２０であり、任意に芳香族部分を有し、任意に１又は複数のヘテロ原子を有する、直鎖又は分岐鎖のアルキレン又はシクロアルキレン基であり、
Ｒ４は炭素数１〜８のアルキル基であり、
Ｒ５は炭素数１〜１０であり、任意に１又は複数のエーテル酸素ヘテロ原子を有するアルキル基であり、
ｘは０又は１又は２である）。
【請求項２】
Ｒ１及びＲ２が、各々個別に２−メトキシエチル、２−エトキシエチル、３−メトキシプロピル、３−エトキシ−プロピル、２−（２−メトキシエトキシ）エチル、２−オクチルオキシエチル、エチル、プロピル、イソプロピル、ブチル、イソブチル、ｓｅｃ−ブチル、２−エチルへキシル、若しくはＮ，Ｎ−ジメチルアミノプロピルであるか、又は結合して窒素原子を含んで任意に置換されたピロリジン、ピペリジン、ヘキサメチレンイミン、モルホリン、チオモルホリン、若しくは４−メチルピペラジン環となるかのいずれかを特徴とする、請求項１に記載のヒドロキシシラン。
【請求項３】
Ｒ３がエチレン基であることを特徴とする、請求項１又は２に記載のヒドロキシシラン。
【請求項４】
Ｒ５がメチル基又はエチル基であることを特徴とする、請求項１〜３のいずれか一項に記載のヒドロキシシラン。
【請求項５】
ｘが１又は０であることを特徴とする、請求項１〜４のいずれか一項に記載のヒドロキシシラン。
【請求項６】
ｘが０であることを特徴とする、請求項１〜４のいずれか一項に記載のヒドロキシシラン。
【請求項７】
少なくとも１種の式（ＩＩＩ）のエポキシシランと少なくとも１種の式（ＩＶ）のアミンとを反応することを含む、請求項１〜６のいずれか一項に記載のヒドロキシシランを作製する方法。
【化３】
0006444385.tif 000013
【請求項８】
請求項１〜６のいずれか一項に記載のヒドロキシシランと、イソシアネート基、エポキシド基、アクリロイル基、メタクリロイル基、無水物基、カルボン酸基、エステル基、カーボネート基、シクロカーボネート基からなる群から選択される少なくとも１つの反応性基を含有する少なくとも１種の化合物との反応から得られる付加物。
【請求項９】
請求項１〜６のいずれか一項に記載のヒドロキシシランと、イソシアネート基、エポキシド基、アクリロイル基、メタクリロイル基、無水物基、カルボン酸基、エステル基、カーボネート基、シクロカーボネート基からなる群から選択される少なくとも２つの反応性基を含有する少なくとも１種の化合物との反応から得られる付加物。
【請求項１０】
式（ＶＩ）：
【化４】
0006444385.tif 000014
の末端基を有し、イソシアネート基を含まないポリマーであることを特徴とする、請求項８又は９に記載の付加物。
【請求項１１】
前記ポリマーが１０００ｇ／モル〜３００００ｇ／モルの範囲の分子量を有することを特徴とする、請求項１０に記載の付加物。
【請求項１２】
前記ポリマーが多数のポリオキシアルキレン単位を有することを特徴とする、請求項１０又は１１に記載される付加物。
【請求項１３】
多数の式（ＶＩ）の末端基が脂環式基に結合されていることを特徴とする、請求項１０〜１２のいずれか一項に記載の付加物。
【請求項１４】
前記ポリマーが式（ＶＩ）の１〜４の末端基を有することを特徴とする、請求項１０〜１３のいずれか一項に記載の付加物。
【請求項１５】
硬化性組成物の構成要素としての請求項１〜６のいずれか一項に記載のヒドロキシシラン又は請求項８〜１４のいずれか一項に記載のそれらの付加物の使用。
【請求項１６】
前記硬化性組成物が弾性接着剤及び／又はシーラントであることを特徴とする、請求項１５に記載の使用。
【請求項１７】
請求項１５又は１６に記載される使用から得られる成型体。
【発明の詳細な説明】
【技術分野】
【０００１】
本発明は、ヒドロキシシラン及び硬化性組成物におけるその使用に関する。
【背景技術】
【０００２】
官能基を有するオルガノシランは、しばしば、シーラント、接着剤及びコーティング剤において使用される。官能基を有するオルガノシランは、特に接着促進剤又は架橋剤として、また、「シラン官能性ポリマー」、又は「シラン終端ポリマー」すなわち「ＳＴＰ」とも呼ばれるシラン基含有ポリマーの調製用の構成成分として使用される。容易に実施でき、商業的に魅力のあるシラン基含有ポリマーへの道筋は、好適なオルガノシランと反応されるイソシアネート基含有ポリウレタンポリマーによりもたらされる。この目的で最も一般的に使用されるのはアミノシランである。しかしながら、そのように調製されたポリマーは、典型的には高粘度であり、及び／又はアミノシランとの反応で形成される尿素基のため熱安定性が制限される。
【０００３】
粘度及び熱安定性に関するより良好な特性は、シラン基が尿素基ではなくウレタン基を介してそのポリマーに結合されているシラン基含有ポリマーによって得られる。かかるシステムは、ポリオールとイソシアナトシランとの反応生成物の形成において知られている。しかしながら、この経路は、イソシアナトシランが高価であり、低い保存安定性を有し、高毒性であることから、限定された商業的な関心事であるにすぎない。原則として、より魅力的な選択肢はシラン基を含有し、ウレタン結合を有するポリマーへの逆の経路であり、すなわちイソシアネート基含有ポリウレタンポリマーとヒドロキシシランとの反応を介するものである。しかしながら、今日までかかるポリマーに関する記載はほとんどない。これは、ヒドロキシル基とシラン基との急速な反応によって自己縮合しやすいため、非常に不純及び／又は低保存安定性のヒドロキシシランであることが多いことから、好適なヒドロキシシランの調製には通常問題があるというのが理由である。
【０００４】
特許文献１は、アミノシランと環状アルキレンカーボネートとの反応によって得られたヒドロキシル基を有するシラン、及びそれに由来するシラン基含有ポリマーを開示する。これらのシラン基含有ポリマーは、熱安定性が不十分である。
【０００５】
特許文献２は、環状シロキサン、ヒドロキシシラン及びそれらのオリゴ縮合物の混合物を形成するグリシジルエーテルエポキシシランと第二級アミンとの付加生成物を開示する。これらのヒドロキシシランは、十分に純粋でないため、高品質のシラン基含有ポリマーの調製には適していない。
【先行技術文献】
【特許文献】
【０００６】
【特許文献１】米国特許第５，５８７，５０２号明細書
【特許文献２】米国特許第８，０４９，０２７号明細書
【発明の概要】
【発明が解決しようとする課題】
【０００７】
したがって、本発明の目的は、特に良好な熱安定性を有するシラン基含有ポリマーを得ることができるように、高純度で調製可能な、良好な保存安定性を有するヒドロキシシランを提供することである。
【課題を解決するための手段】
【０００８】
驚いたことに、この目的は、請求項１に記載されるヒドロキシシランによって達成されることが見出された。請求項１に記載されるヒドロキシシランは、非常に反応性であるため特に自己縮合しやすいケイ素上のメトキシ基を有していても、単純なプロセスで非常に高純度に調製可能であり、優れた保存安定性を有する。メトキシ官能性シランは高反応性であることから、硬化性組成物の構成要素として特に関心が持たれる。
【０００９】
他の有利な用途に加えて、請求項１に記載されるヒドロキシシランを使用して、イソシアネート基含有ポリウレタンポリマーから進行する単純なプロセスで、湿気により急速に硬化して良好な強度、伸展性、及び熱安定性を有する弾性材料を生じる、シラン基を含有し、良好な保存安定性を有する低粘度のポリマーを得ることができる。
【００１０】
本発明の更なる態様は、更なる独立項の主題である。本発明の特に好ましい実施形態は、従属項の主題である。
【発明を実施するための形態】
【００１１】
本発明は、式（Ｉ）のヒドロキシシラン：
【化１】
0006444385.tif 000002
（式中、
Ｒ‘が式（ＩＩ）の基であり、Ｒ‘‘が水素であるか、又は、
Ｒ‘が水素であり、Ｒ‘‘が式（ＩＩ）の基であるかのいずれかであり、
【化２】
0006444385.tif 000003
Ｒ１及びＲ２は、
各々個別に炭素数１〜１２であり、任意にエーテル酸素、チオエーテル硫黄、若しくは第三級アミン窒素の形態でヘテロ原子を有するアルキル基であるか、又は、結合して炭素数２〜１２であり、任意にエーテル酸素、チオエーテル硫黄、若しくは第三級アミン窒素の形態でヘテロ原子を有するアルキレン基となるかのいずれかであり、
Ｒ３は炭素数１〜２０であり、任意に芳香族部分を有し、任意に１又は複数のヘテロ原子を有する、直鎖又は分岐鎖のアルキレン又はシクロアルキレン基であり、Ｒ４は炭素数１〜８のアルキル基であり、
Ｒ５は炭素数１〜１０であり、任意に１又は複数のエーテル酸素ヘテロ原子を有するアルキル基であり、
ｘは０又は１又は２である）を提供する。
【００１２】
本明細書では、「シラン」又は「オルガノシラン」の用語は、第一にＳｉ−Ｏ結合を介してケイ素原子に直接結合された少なくとも１つのアルコキシ基、典型的には２又は３のアルコキシ基を有し、第二にＳｉ−Ｃ結合を介してケイ素原子に直接結合された少なくとも１つの有機基を有する化合物を指す。
【００１３】
「シラン基」は、シランの有機基に結合したケイ素含有基を指す。
【００１４】
「アミノシラン」、「ヒドロキシシラン」、「イソシアナトシラン」等は、有機ラジカル上に対応する官能基、すなわちアミノ基、ヒドロキシル基、又はイソシアネート基を有するオルガノシランを指す。
【００１５】
ポリオール又はポリイソシアネート等の「ポリ」で始まる物質名は、１つの分子当たりそれらの名称にある官能基を２以上形式的に含有する物質を指す。
【００１６】
「ポリウレタンポリマー」の用語は、ジイソシアネート重付加プロセスと呼ばれるものによって調製される全てのポリマーを包含する。また、「ポリウレタンポリマー」の用語は、ポリイソシアネートとポリオールとの反応より得られ、それら自体がポリイソシアネートであり、しばしばプレポリマーとも呼ばれるイソシアネート基を有するポリウレタンポリマーを包含する。
【００１７】
本明細書では、「分子量」は、分子のモル質量（１モル当たりのグラム数）を意味すると理解される。「平均分子量」は、典型的には標準としてのポリスチレンに対してＧＰＣを用いて求められる、分子のオリゴマー型又はポリマー型の混合物の数平均Ｍｎを意味すると理解される。
【００１８】
本明細書では、式中の点線は各場合において置換基と分子の対応する残部との間の結合を表す。
【００１９】
「保存安定性」の用語は、その使用に関連する程度まで、保存に起因するその塗布又は使用の特性における何らの変化も伴わず、数週間から６ヶ月以上に亘って好適な容器において室温で保持され得る物質又は組成物の特性を指す。
【００２０】
「室温」は約２３℃の温度を指す。
【００２１】
式（Ｉ）のヒドロキシシランは、式（Ｉａ）又は式（Ｉｂ）のいずれかに対応する。
【化３】
0006444385.tif 000004
【００２２】
式（Ｉａ）及び式（Ｉｂ）において、Ｒ１、Ｒ２、Ｒ３、Ｒ４、Ｒ５及びｘは、それぞれ既に定義されている。
【００２３】
式（Ｉａ）及び式（Ｉｂ）は、各構造に可能性のある全てのジアステレオマーを包含する。
【００２４】
Ｒ１及びＲ２は、
各々個別に炭素数３〜１０であり、任意に１若しくは２のエーテル酸素を有するアルキル基であるか、又は、
結合して炭素数４〜８であり、特にエーテル酸素、チオエーテル硫黄、若しくは第三級アミン窒素の形態でヘテロ原子を有し、式（Ｉ）に示される窒素原子を含んで５員環又は６員環又は７員環、特に５員環又は６員環を形成するアルキレン基となるかのいずれかであることが好ましい。
【００２５】
Ｒ１及びＲ２は、
個別に２−メトキシエチル、２−エトキシエチル、３−メトキシプロピル、３−エトキシプロピル、２−（２−メトキシエトキシ）エチル、２−オクチルオキシエチル、エチル、プロピル、イソプロピル、ブチル、イソブチル、ｓｅｃ−ブチル、２−エチルへキシル、若しくはＮ，Ｎ−ジメチルアミノプロピルであるか、又は、
結合して窒素原子を含んで、任意に置換されたピロリジン、ピペリジン、ヘキサメチレンイミン、モルホリン、チオモルホリン、若しくは４−メチルピペラジン環となるかのいずれかであることがより好ましい。
【００２６】
Ｒ１及びＲ２は、各々個別に２−メトキシエチル、ブチル、若しくはイソプロピルであるか、又は結合して窒素原子を含んで、モルホリン、２，６−ジメチルモルホリン、チオモルホリン、ピロリジン、若しくは４−メチルピペラジンとなることが更に好ましい。
【００２７】
Ｒ１及びＲ２は、窒素原子を含んでモルホリン又はピロリジンとなることが最も好ましい。
【００２８】
これらのヒドロキシシランは特に純粋な品質で調製可能であり、特に保存安定性である。これらのヒドロキシシランは、良好な熱安定性を有するシラン基含有ポリマーを可能とする。
【００２９】
Ｒ３は、炭素数１〜６の直鎖又は分岐鎖のアルキレン基であることが好ましく、エチレン基であることがより好ましい。
【００３０】
Ｒ４はメチル基であることが好ましい。
【００３１】
Ｒ５は、メチル基又はエチル基又はヘプタ−３，６−ジオキサ−１−イル基であることが好ましく、メチル基又はエチル基であることがより好ましい。
【００３２】
これらの好ましいＲ３、Ｒ４及びＲ５の基を有するヒドロキシシランを特に良好に得ることができる。
【００３３】
Ｒ５は特にメチル基である。これらのヒドロキシシランは、特に湿気と反応性である。このようにして、特に急速に硬化するシラン基含有ポリマーを得ることができる。
【００３４】
さらに、Ｒ５は特にエチル基である。これらのヒドロキシシランは、硬化中にメタノールを全く排出せず、毒性学的な理由から有利である。
【００３５】
ｘは１又は０、特に０であることが好ましい。これらのヒドロキシシランは湿気と接触して特に急速に加水分解され、特に良好な機械的特性を有するシラン基含有ポリマーを可能とする。
【００３６】
本発明は更に、少なくとも１種の式（ＩＩＩ）のエポキシシランと少なくとも１種の式（ＩＶ）のアミンとを反応することにより式（Ｉ）のヒドロキシシランを調製する方法を提供する。
【化４】
0006444385.tif 000005
【００３７】
式（ＩＩＩ）及び式（ＩＶ）において、Ｒ１、Ｒ２、Ｒ３、Ｒ４、Ｒ５及びｘは、それぞれ既に定義されている。
【００３８】
式（ＩＶ）のアミンをシラン基に対してβ位又はγ位の炭素に付加することができ、シラン基がヒドロキシル基に基づいて４位にある式（Ｉａ）のヒドロキシシラン、又はシラン基がヒドロキシル基に基づいて５位にある式（Ｉｂ）のヒドロキシシランのいずれかをもたらす。このプロセスは、典型的には、式（Ｉａ）及び式（Ｉｂ）の２つのヒドロキシシランの混合物を産する。
【００３９】
上記反応は、５０℃〜１４０℃、特に７０℃〜１２０℃の範囲の温度で行われることが好ましい。上記反応では、触媒、特にイミダゾール、ヒドロキシアルキルアミン、アルコール、フェノール、ブレンステッド酸、特に酢酸若しくはメタンスルホン酸等、ルイス酸、特にアルミニウム（ＩＩＩ）アセチルアセトネート、アルミニウム（ＩＩＩ）イソプロポキシド、アルミニウム（ＩＩＩ）エトキシド、ランタン（ＩＩＩ）トリフレート、ジクロロ亜鉛、若しくは亜鉛ビス（エチルヘキサノエート）等、又は、金属塩、特にドデシル硫酸ナトリウム若しくは過塩素酸リチウム等を使用することができる。式（ＩＶ）のアミンは、式（ＩＩＩ）のエポキシシランに対してわずかに過化学量論的（superstoichiometric）又は化学量論的な比率で使用されることが好ましい。より具体的には、１．３〜１．０の範囲のアミン／エポキシシラン比が採用される。上記反応は、溶媒を使用せずに又は好適な溶媒において行われてもよい。上記反応後、存在する任意の揮発性化合物、特に溶媒、未反応物又は放出されたメタノール若しくはエタノールを、蒸留によって反応生成物から除去することが好ましい。式（Ｉ）のヒドロキシシランを調製する好ましいプロセスでは、特に少なくとも９０重量％、好ましくは少なくとも９５重量％の純度で式（Ｉ）のヒドロキシシランが形成される。高純度の式（Ｉ）のヒドロキシシランは、従来技術によるヒドロキシシランが典型的には１０重量％を超える不純物含有量を有することから、特に予想外のものである。
【００４０】
使用される式（ＩＩＩ）のエポキシシランは、β−（３，４−エポキシシクロへキシル）エチルトリアルコキシシランであることが好ましい。特に好適な生成物は、例えばMomentive製のシルクエスト（Ｓｉｌｑｕｅｓｔ）（登録商標）Ａ−１８６として商業的に入手可能なβ−（３，４−エポキシシクロへキシル）エチルトリメトキシシラン、更に、例えばMomentive製のコートオシル（Ｃｏａｔｏｓｉｌ）（登録商標）−１７７０として商業的に入手可能なβ−（３，４−エポキシシクロへキシル）エチルトリエトキシシランである。
【００４１】
好適な式（ＩＶ）のアミンは、特にビス（２−メトキシエチル）アミン、ビス（２−エトキシエチル）アミン、ビス（３−メトキシプロピル）アミン、ビス（３−エトキシプロピル）アミン、ビス（２−（２−メトキシエトキシ）エチル）アミン、ビス（２−オクチルオキシエチル）アミン、ジエチルアミン、ジプロピルアミン、ジイソプロピルアミン、ジブチルアミン、ジイソブチルアミン、ジ−ｓｅｃ−ブチルアミン、ジ−２−エチルヘキシルアミン、Ｎ−メチルブチルアミン、Ｎ−エチルブチルアミン、ビス（３−（Ｎ，Ｎ−ジメチルアミノ）プロピル）アミン、ピロリジン、ピペリジン、２−メチルピペリジン、ヘキサメチレンイミン（＝アゼパン）、モルホリン、２，６−ジメチルモルホリン、チオモルホリン及び４−メチルピペラジンである。
【００４２】
これらのうち、ビス（２−メトキシエチル）アミン、ジブチルアミン、ジイソプロピルアミン、モルホリン、２，６−ジメチルモルホリン、チオモルホリン、ピロリジン及び４−メチルピペラジンが選好される。最も好ましいものはモルホリン及びピロリジンである。
【００４３】
これらのアミンにより、特に純粋な式（Ｉ）のヒドロキシシランが得られ、該ヒドロキシシランは特に保存安定性である。
【００４４】
特に好ましい式（Ｉ）のヒドロキシシランは、２−ビス（２−メトキシエチル）アミノ−４−（２−トリエトキシシリルエチル）シクロヘキサン−１−オール、２−ジブチルアミノ−４−（２−トリエトキシシリルエチル）シクロヘキサン−１−オール、２−ジイソプロピルアミノ−４−（２−トリエトキシシリルエチル）−シクロヘキサン−１−オール、２−モルホリノ−４−（２−トリエトキシシリルエチル）シクロヘキサン−１−オール、２−（２，６−ジメチルモルホリノ）−４−（２−トリエトキシシリルエチル）シクロヘキサン−１−オール、２−チオモルホリノ−４−（２−トリエトキシシリルエチル）シクロヘキサン−１−オール、２−ピロリジノ−４−（２−トリエトキシシリルエチル）−シクロヘキサン−１−オール、２−（４−メチルピペラジノ）−４−（２−トリエトキシシリルエチル）シクロヘキサン−１−オール、並びにシラン基が４位ではなく５位にある対応する化合物、及びシラン上にエポキシ基ではなくメトキシ基を有する対応する化合物である。
【００４５】
また、シラン基が４位又は５位にある２つの化合物の混合物は、「４（５）」と表記される。２−モルホリノ−４−（２−トリエトキシシリルエチル）シクロヘキサン−１−オールと２−モルホリノ−５−（２−トリエトキシシリルエチル）シクロヘキサン−１−オールとの混合物は、「２−モルホリノ−４（５）−（２−トリエトキシシリルエチル）シクロヘキサン−１−オール」とも呼ばれる。
【００４６】
２−モルホリノ−４−（２−トリメトキシシリルエチル）シクロヘキサン−１−オール、２−モルホリノ−４−（２−トリエトキシシリルエチル）シクロヘキサン−１−オール、２−ピロリジノ−４−（２−トリメトキシシリルエチル）シクロヘキサン−１−オール、及び２−ピロリジノ−４−（２−トリエトキシシリルエチル）−シクロヘキサン−１−オール、並びにシラン基が４位ではなく５位にある対応する化合物が最も好ましい。
【００４７】
各場合で４位及び５位にシラン基を有する２つの分子の混合物、すなわち、２−モルホリノ−４（５）−（２−トリメトキシシリルエチル）シクロヘキサン−１−オール、２−モルホリノ−４（５）−（２−トリエトキシシリルエチル）シクロヘキサン−１−オール、２−ピロリジノ−４（５）−（２−トリメトキシシリルエチル）シクロヘキサン−１−オール、及び２−ピロリジノ−４（５）−（２−トリエトキシシリルエチル）シクロヘキサン−１−オールが特に選好される。
【００４８】
上記エトキシシランが選好される。エトキシシランの加水分解はエタノールを放出し、毒性学的な理由から有利である。
【００４９】
式（Ｉ）のヒドロキシシランは、防湿により非常に保存安定性である。エポキシ基を有するヒドロキシシランについてのみならず、驚いたことにより一層反応性の式（Ｉ）のメトキシ基を含有するヒドロキシシランについても、室温において、数ヶ月に亘り純度の減少はほとんど見られない。
【００５０】
ヒドロキシシランの調製及び保存における根本的な難しさは、ヒドロキシル基がシラン基と反応してアルコールＲ５−ＯＨを放出し得ることである（「自己縮合」）。これは、原理的には分子内又は分子間の経路のいずれかを介して可能性があり、環状シラン又は複数のケイ素原子を有するより高度に縮合された若しくはオリゴマー型のシラン化合物のいずれかをもたらす。かかる不純物は、ヒドロキシシランの調製中又は保存中に早くも発生する可能性がある。
【００５１】
式（Ｉ）のヒドロキシシランのシラン基は、湿気との接触で加水分解される特性を有する。これは、オルガノシラノール（１又は複数のシラノール基Ｓｉ−ＯＨ基を含有する有機ケイ素化合物）を形成し、後の縮合反応によって、オルガノシロキサン（１又は複数のシロキサン基Ｓｉ−Ｏ−Ｓｉ基を含有する有機ケイ素化合物）を形成して、対応するアルコール、例えばケイ素上のエトキシ基の場合ではエタノールを放出する。
【００５２】
少なくとも１種の式（Ｉ）のヒドロキシシランの（少なくとも部分的な）加水分解は、少なくとも１種の式（Ｖ）のシラノール基を有する化合物を産する。
【化５】
0006444385.tif 000006
【００５３】
式（Ｖ）では、ｎは１又は２又は３であり、但し、ｎの最大値が（３−ｘ）である。Ｒ４、Ｒ５及びｘは各々既に定義されている。
【００５４】
かかる加水分解された又は部分的に加水分解された式（Ｖ）のシラノール基を有する化合物は非常に反応性であり、更なるシラノール基との縮合によって非常に急速に更に反応してシロキサン基（Ｓｉ−Ｏ−Ｓｉ基）を形成し得るか、又は例えば基体のヒドロキシル基との縮合によって非常に急速に更に反応し得るかのいずれかである。式（Ｉ）のヒドロキシシランは、様々な基体に対して強力な接着を築く能力、又はこのシランを含む組成物の基体への接着を改善する能力を有する。
【００５５】
式（Ｉ）のヒドロキシシランは、付加物の調製に有利に使用され得る。これは、式（Ｉ）のヒドロキシシランと、ヒドロキシル基に対して反応性の少なくとも１つの基、好ましくは少なくとも２つの基を含有する少なくとも１種の化合物とを反応させることによって行われる。
【００５６】
本発明は、式（Ｉ）のヒドロキシシランと、イソシアネート基、エポキシド基、アクリロイル基、メタクリロイル基、無水物基、カルボン酸基、エステル基、カーボネート基、シクロカーボネート基からなる群から選択される少なくとも１つの反応性基、好ましくは少なくとも２つの反応性基を有する少なくとも１種の化合物との反応から得られる付加物を更に提供する。
【００５７】
これらのうち、イソシアネート基、無水物基、カルボン酸基、エステル基、カーボネート基、及びシクロカーボネート基が選好される。
【００５８】
イソシアネート基を有する化合物が特に選好される。
【００５９】
上記反応を式（Ｉ）のヒドロキシシランが言及される反応性基に対して化学量論的に、又は化学量論的に過剰に使用されるような方法で行うことができ、言及される反応性基を実質的に含まない、少なくとも１つのシラン基、好ましくは少なくとも２つのシラン基を有する付加物を得ることができる。
【００６０】
代替的には、上記反応を反応性基が式（Ｉ）のヒドロキシシランに対して化学量論的に過剰に存在する方法で行われてもよい。
【００６１】
式（Ｉ）のヒドロキシシランと反応性基を有する化合物との間の反応は、特定の反応に関与する反応性基間の反応に対して典型的に使用される既知の条件下で行われる。上記反応は溶媒を使用して行われ、又は好ましくは溶媒を用いずに行われる。追加的に助剤、例えば触媒、開始剤、乾燥剤又は安定剤を使用してもよい。イソシアネート基との反応は、例えば４０℃〜１００℃の高温で、少なくとも１種の好適な触媒の存在下で行われることが好ましい。
【００６２】
特に好適なイソシアネート基を有する化合物は、モノマー型及び／又はオリゴマー型の脂肪族、脂環式、アリール脂肪族、又は芳香族のポリイソシアネート、特にヘキサメチレン１，６−ジイソシアネート、１−イソシアナト−３，３，５−トリメチル−５−イソシアナトメチルシクロヘキサン、ジフェニルメタン４，４’−、２，４’−及び２，２’−ジイソシアネート、並びにトリレン２，４−及び２，６−イソシアネート；ウレトジオン基、イソシアヌレート基、又はイミノオキサジアジンジオン基を含有するこれらのイソシアネートのオリゴマー；エステル基、尿素基、ウレタン基、ビウレット基、アロファネート基、カルボジイミド基、ウレトンイミン基、又はオキサジアジントリオン基を含有する修飾ポリイソシアネート；並びに、イソシアネート基を有するポリウレタンポリマー、すなわちポリイソシアネートと、２以上のイソシアネート基を有するポリオール、特に多価アルコール、グリコール又はアミノアルコール、ポリヒドロキシ官能性ポリエーテル、ポリエステル、ポリアクリレート、ポリカーボネート又はポリ炭化水素、特にイソシアネート基含有ポリウレタンポリマーの調製について以下で言及されるポリエーテル等との反応生成物；また、特に３−イソシアナトプロピルトリメトキシシラン、及び３−イソシアナトプロピルトリエトキシ−シラン等のイソシアナトシランである。
【００６３】
かかる付加物の（少なくとも部分的な）加水分解は、式（Ｉ）のヒドロキシシランについて記載されるのと全く同様に式（Ｖ）のシラノール基を有する化合物をもたらす。かかる加水分解された又は部分的に加水分解された付加物は非常に反応性であり、上記と同じ方法で非常に急速に更に反応し得る。
【００６４】
式（Ｉ）のヒドロキシシラン及びその付加物は、表面被覆用に、例えば汚れやすさ、洗浄しやすさ等に関するそれらの特性を改善するためポリマーと様々な基体との間で接着促進剤として、及び／又は乾燥剤としていずれも有利に使用することができる。この目的のため、式（Ｉ）のヒドロキシシラン及びその付加物は、それ自体で又は溶液若しくは組成物の構成要素として、例えば前処理用組成物若しくは活性剤、又は下塗り剤として、使用され得る。
【００６５】
接着促進剤として又はその表面被覆用の用途に適した基体は、特に以下に言及される基体Ｓ１及び基体Ｓ２である。
【００６６】
式（Ｉ）のヒドロキシシラン又はその付加物を硬化性組成物の構成要素として使用することが特に有利である。上記硬化性組成物は、特にイソシアネート基を有するポリウレタン組成物、エポキシ樹脂組成物、又はシラン基を有する組成物である。
【００６７】
この種の硬化性組成物は、特に建設用途及び工業用途の埋込用コンパウンド、シーラント、接着剤、被覆剤、コーティング剤、及び塗料として使用され得る。
【００６８】
上記硬化性組成物は、弾性接着剤及び／又はシーラントであることが好ましい。
【００６９】
さらに、硬化性組成物は、典型的には少なくとも１種の溶媒、また任意には特に触媒、更なるシラン、チタネート、及びジルコネート等の更なる構成要素、任意にはフィラー、湿潤剤、ポリイソシアネート、イソシアネート基及び／又はシラン基を有するポリウレタンポリマー、又はエポキシ樹脂を含む活性剤又は下塗り剤であってもよい。
【００７０】
式（Ｉ）のヒドロキシシラン又はその付加物の上述の使用は成型品をもたらす。この成型品は、特に建設工学若しくは土木工学における建築構造物、又は工業用品である。
【００７１】
本発明は、式（ＶＩ）の末端基を有し、イソシアネート基を含まず、式（Ｉ）のヒドロキシシランの付加物であるポリマーを更に提供する。
【化６】
0006444385.tif 000007
【００７２】
式（ＶＩ）において、Ｒ‘、Ｒ‘‘、Ｒ１、Ｒ２、Ｒ３、Ｒ４、Ｒ５及びｘは、それぞれ既に定義されている。
【００７３】
式（ＶＩ）の末端基を有するポリマーは、１０００ｇ／モル〜３００００ｇ／モル、好ましくは２０００ｇ／モル〜２５０００ｇ／モル、より好ましくは３０００ｇ／モル〜２００００ｇ／モル、特に４０００ｇ／モル〜１５０００ｇ／モルの範囲の分子量を有することが好ましい。かかるポリマーは良好な機械的特性を可能とする。
【００７４】
式（ＶＩ）の末端基を有するポリマーは多数のポリオキシアルキレン単位、より好ましくはポリオキシエチレン単位及び／又はポリオキシプロピレン単位、特にポリオキシプロピレン単位を有することが好ましい。かかるポリマーは粘度が低く、良好な機械的特性、特に低温でも良好な弾性を可能とする。
【００７５】
多数の式（ＶＩ）の末端基は、特に脂環式基に結合される。かかるポリマーは、特に良好な光安定性、及び退色に対する安定性を有する。
【００７６】
上記ポリマーは１〜４、より好ましくは１〜３、特に２又は３、最も好ましくは２の式（ＶＩ）の末端基を有することが好ましい。かかるポリマーは、良好な機械的特性、特に高い伸展性を可能とする。
【００７７】
式（ＶＩ）の末端基を有するポリマーは、特に少なくとも１種の式（Ｉ）のヒドロキシシランと少なくとも１種のイソシアネート基含有ポリウレタンポリマーとの反応によって得られる。
【００７８】
この反応では、ヒドロキシル基はイソシアネート基に対して少なくとも化学量論的な比率、好ましくはわずかに過化学量論的な比率で使用される。より具体的には、１．０〜１．２５のＯＨ／ＮＣＯ比が使用される。上記反応は、２０℃〜１２０℃、特に５０℃〜１００℃の範囲の温度で行われることが好ましい。少なくとも１種の触媒、特にビスマス（ＩＩＩ）、亜鉛（ＩＩ）、ジルコニウム（ＩＶ）、若しくはスズ（ＩＩ）化合物、又は有機スズ化合物の使用が選好される。
【００７９】
少なくとも１種のイソシアネート基含有ポリウレタンポリマーとの反応について、式（Ｉ）のヒドロキシシランは、２−ビス（２−メトキシエチル）アミノ−４−（２−トリエトキシシリルエチル）シクロヘキサン−１−オール、２−ジブチルアミノ−４−（２−トリエトキシシリルエチル）シクロヘキサン−１−オール、２−ジイソプロピルアミノ−４−（２−トリエトキシシリルエチル）シクロヘキサン−１−オール、２−モルホリノ−４−（２−トリエトキシシリルエチル）シクロヘキサン−１−オール、２−（２，６−ジメチルモルホリノ）−４−（２−トリエトキシシリルエチル）シクロヘキサン−１−オール、２−チオモルホリノ−４−（２−トリエトキシシリルエチル）シクロヘキサン−１−オール、２−ピロリジノ−４−（２−トリエトキシシリルエチル）シクロヘキサン−１−オール、２−（４−メチルピペラジノ）−４−（２−トリエトキシシリルエチル）シクロヘキサン−１−オール、及び４位ではなく５位にシラン基がある対応する化合物、並びにシラン上にエトキシ基ではなくメトキシ基を有する対応する化合物からなる群から選択されることが好ましい。
【００８０】
これらのうち、２−モルホリノ−４−（２−トリメトキシシリルエチル）シクロヘキサン−１−オール、２−モルホリノ−４−（２−トリエトキシシリルエチル）シクロヘキサン−１−オール、２−ピロリジノ−４−（２−トリメトキシシリルエチル）シクロヘキサン−１−オール、及び２−ピロリジノ−４−（２−トリエトキシシリルエチル）シクロヘキサン−１−オール、並びにシラン基が４位ではなく５位にある対応する化合物が特に選好される。
【００８１】
各場合で４位及び５位にシラン基を有する分子の混合物、すなわち、２−モルホリノ−４（５）−（２−トリメトキシシリルエチル）シクロヘキサン−１−オール、２−モルホリノ−４（５）−（２−トリエトキシシリルエチル）シクロヘキサン−１−オール、２−ピロリジノ−４（５）−（２−トリメトキシシリルエチル）シクロヘキサン−１−オール、及び２−ピロリジノ−４（５）−（２−トリエトキシシリルエチル）シクロヘキサン−１−オールが最も好ましい。
【００８２】
これらのヒドロキシシランを用いて、湿気により急速に硬化して高い強度、伸展性及び良好な熱安定性の架橋ポリマーを生じる、低粘度及び良好な保存安定性を有するポリマーが得られる。
【００８３】
この反応に適したイソシアネート基含有ポリウレタンポリマーは、特に少なくとも１種のポリオールと少なくとも１種のポリイソシアネート、特にジイソシアネートとの反応によって得られる。この反応は、特に５０℃〜１００℃の温度で、任意には好適な触媒の追加的な使用を伴って、そのイソシアネート基が上記ポリオールのヒドロキシル基に対して化学量論的に過剰に存在するように計量されたポリイソシアネートの添加を含む通常の方法によりポリオールとポリイソシアネートとを反応させることによって達成され得る。より具体的には、得られるポリウレタンポリマーにおいて、該ポリマー中の全てのヒドロキシル基の反応後に、上記ポリマー全体ベースで０．１重量％〜５重量％、好ましくは０．１重量％〜２．５重量％、より好ましくは０．２重量％〜１重量％の遊離イソシアネート基含有量を残すように過剰量のポリイソシアネートが選択される。ＮＣＯ／ＯＨ比１．５／１〜２．２／１、特に１．８／１〜２．０／１のジイソシアネートと高分子量のジオールとの反応から得られる、上記含有量の遊離イソシアネート基を有するポリウレタンポリマーが選好される。必要に応じて、上記ポリウレタンポリマーは、可塑剤の追加的な使用により調製されてもよく、この場合、使用される可塑剤はイソシアネートに対して反応性のいかなる基も含有しない。
【００８４】
イソシアネート基含有ポリウレタンポリマーの調製に好適なポリオールは、特に下記の市販のポリオール又はそれらの任意の所望の混合物である：
可能であれば２つ以上の活性な水素原子を有する出発分子、例えば水、アンモニア又は複数のＯＨ若しくはＮＨ基を有する化合物、例えばエタン−１，２−ジオール、プロパン−１，２−及び−１，３−ジオール、ネオペンチルグリコール、ジエチレングリコール、トリエチレングリコール、異性体のジプロピレングリコール及びトリプロピレングリコール、異性体のブタンジオール、ペンタンジオール、ヘキサンジオール、ヘプタンジオール、オクタンジオール、ノナンジオール、デカンジオール、ウンデカンジオール、シクロヘキサン−１，３−及び−１，４−ジメタノール、ビスフェノールＡ、水素化ビスフェノールＡ、１，１，１−トリメチロールエタン、１，１，１−トリメチロールプロパン、グリセロール、アニリン並びに上記化合物の混合物の補助により重合させた、エチレンオキシド、１，２−プロピレンオキシド、１，２−若しくは２，３−ブチレンオキシド、オキセタン、テトラヒドロフラン又はそれらの混合物の重合生成物である、ポリエーテルポリオール又はオリゴエーテロール（oligoetherols）とも呼ばれる、ポリオキシアルキレンポリオール。例えば、いわゆる複合金属シアン化物錯体触媒（ＤＭＣ触媒）の補助により調製される低不飽和度（ＡＳＴＭ  Ｄ−２８４９−６９に従って計測され、ポリオール１グラム当たりの不飽和のミリ当量（ｍｅｑ／ｇ）で報告される）のポリオキシアルキレンポリオールが選好される。
【００８５】
特に好適なものはポリオキシアルキレンジオール又はポリオキシアルキレントリオール、特にポリオキシエチレンジオール及びトリオール並びにポリオキシプロピレンジオール及びトリオールである。
【００８６】
いわゆるエチレンオキシド終端（ＥＯでエンドキャップされた）ポリオキシプロピレンポリオールも特に好適である。ＥＯでエンドキャップされたポリオキシプロピレンポリオールは、例えば、ポリプロポキシ化反応の終了においてポリオキシプロピレンポリオールをエチレンオキシドにより更にアルコキシ化することにより得られ、結果として第一級ヒドロキシル基を有する混合ポリオキシエチレン−ポリオキシプロピレンポリオールである。
スチレン−アクリロニトリル−又はアクリロニトリル−メタクリル酸メチルグラフトポリエーテルポリオール。
特にヒドロキシカルボン酸の重縮合又は脂肪族及び／又は芳香族ポリカルボン酸と二価若しくは多価アルコールとの重縮合の既知のプロセスにより調製されるオリゴエステロールとも呼ばれるポリエステルポリオール。
【００８７】
特に好適なポリエステルポリオールは、二価又は三価アルコール、特に二価アルコール、例えば、エチレングリコール、ジエチレングリコール、プロピレングリコール、ジプロピレングリコール、ネオペンチルグリコール、ブタン−１，４−ジオール、ペンタン−１，５−ジオール、３−メチルヘキサン−１，５−ジオール、ヘキサン−１，６−ジオール、オクタン−１，８−ジオール、デカン−１，１０−ジオール、ドデカン−１，１２−ジオール、１，１２−ヒドロキシステアリルアルコール、シクロヘキサン−１，４−ジメタノール、二量体脂肪酸ジオール（ダイマージオール（dimer diol））、ネオペンチルグリコールヒドロキシピバレート、グリセロール、１，１，１−トリメチロールプロパン又は上記アルコールの混合物と有機ジ−又はトリカルボン酸、特に、ジカルボン酸又はその無水物若しくはエステル、例えばコハク酸、グルタル酸、アジピン酸、トリメチルアジピン酸、スベリン酸、アゼライン酸、セバシン酸、ドデカンジカルボン酸、マレイン酸、フマル酸、ダイマー脂肪酸、フタル酸、無水フタル酸、イソフタル酸、テレフタル酸、テレフタル酸ジメチル、ヘキサヒドロフタル酸、トリメリット酸及び無水トリメリット酸、又は上記酸の混合物とから調製されるもの、並びにラクトン、例えば、ε−カプロラクトンと、開始分子、例えば上述の二価又は三価のアルコールとから形成されるポリエステルポリオールである。
【００８８】
特に好適なポリエステルポリオールは、ポリエステルジオールである。
上記のポリエステルポリオールを形成するのに用いたアルコールとジアルキルカーボネート、ジアリールカーボネート又はホスゲンとの反応により入手可能なポリカーボネートポリオール。
少なくとも２つのヒドロキシル基を伴い、上記のタイプのポリエーテル、ポリエステル及び／又はポリカーボネートの構造を有する少なくとも２つの異なるブロックを有するブロックコポリマー、特にポリエーテルポリエステルポリオール。
ポリアクリレートポリオール及びポリメタクリレートポリオール。
ポリヒドロキシ官能性油脂、例えば、天然油脂、具体的にはヒマシ油、又は天然油脂の化学修飾によって得られるいわゆる油脂化学ポリオール、例えば、不飽和油のエポキシ化及びカルボン酸若しくはアルコールによる後の開環により得られるエポキシポリエステル若しくはエポキシポリエーテル、又は不飽和油のヒドロホルミル化及び水素化によって得られるポリオール、又はアルコール分解若しくはオゾン分解等の分解プロセス、及び、例えばそのように得られた分解産物若しくはその誘導体のエステル交換又は二量体化による後の化学結合によって天然油脂から得られるポリオール。天然油脂の好適な分解産物は、特には、脂肪酸及び脂肪アルコール及び脂肪酸エステル、特には、例えば、ヒドロキシ脂肪酸エステルを与えるヒドロホルミル化及び水素化により誘導体化され得るメチルエステル（ＦＡＭＥ）である。
オリゴヒドロカルボノール（oligohydrocarbonols）とも呼ばれるポリ炭化水素ポリオール、例えばポリヒドロキシ官能性ポリオレフィン、ポリイソブチレン、ポリイソプレン；例えばKraton Polymersによって製造されたポリヒドロキシ官能性エチレン−プロピレンコポリマー、エチレン−ブチレンコポリマー又はエチレン−プロピレン−ジエンコポリマー；特にアニオン重合によっても調製することができるジエン、特に１，３−ブタジエンのポリヒドロキシ官能性ポリマー；ジエン、例えば１，３−ブタジエン又はジエン混合物と、ビニルモノマー、例えばスチレン、アクリロニトリル、塩化ビニル、酢酸ビニル、ビニルアルコール、イソブチレン及びイソプレンとのポリヒドロキシ官能性コポリマー、例えば、ポリヒドロキシ官能性アクリロニトリル／ブタジエンコポリマー、例えばエポキシド又はアミノアルコールとカルボキシル終端アクリロニトリル／ブタジエンコポリマーとから生成することができるもの（例えば、Nanoresins AG, Germany又はEmerald Performance Materials LLC製のハイプロ（Ｈｙｐｒｏ）（登録商標）（旧ハイカー（Ｈｙｃａｒ）（登録商標））ＣＴＢＮ及びＣＴＢＮＸ及びＥＴＢＮの名前で市販されている）；並びにジエンの水素化ポリヒドロキシ官能性ポリマー又はコポリマー。
【００８９】
好ましいポリオールは、ポリオキシアルキレンポリオール、ポリエステルポリオール、ポリカーボネートポリオール、及びポリアクリレートポリオールである。ポリオキシアルキレンポリオールが特に選好される。
【００９０】
好ましいポリオキシアルキレンポリオールは、ポリオキシプロピレンポリオール及びポリオキシエチレン−ポリオキシプロピレンコポリオールである。
【００９１】
ポリオールは１０００ｇ／ｍｏｌ〜２００００ｇ／ｍｏｌ、より好ましくは２０００ｇ／ｍｏｌ〜２００００ｇ／ｍｏｌの分子量を有することが好ましい。
【００９２】
ポリオールはジオールであることが好ましい。
【００９３】
これらのポリオールに加えて、少量の低分子量の二価又は多価のアルコール、例えばエタン−１，２−ジオール、プロパン−１，２−及び−１，３−ジオール、ネオペンチルグリコール、ジエチレングリコール、トリエチレングリコール、異性体のプロピレングリコール及びトリプロピレングリコール、異性体のブタンジオール、ペンタンジオール、ヘキサンジオール、ヘプタンジオール、オクタンジオール、ノナンジオール、デカンジオール、ウンデカンジオール、シクロヘキサン−１，３−及び−１，４−ジメタノール、水素化ビスフェノールＡ、二量体脂肪アルコール、１，１，１−トリメチロールエタン、１，１，１−トリメチロールプロパン、グリセロール、ペンタエリスリトール、キシリトール、ソルビトール又はマンニトール等の糖アルコール、ショ糖等の糖、他のより多価のアルコール、上述の二価及び多価のアルコールの低分子量アルコキシ化生成物、並びに上述のアルコールの混合物をイソシアネート基含有ポリウレタンポリマーの調製において同様に使用することも可能である。
【００９４】
イソシアネート基含有ポリウレタンポリマーの調製に好適なポリイソシアネートは、特に下記の市販のポリイソシアネート又はそれらの任意の所望の混合物である：脂肪族イソシアネート、例えば、具体的には、テトラメチレン１，４−ジイソシアネート、２−メチルペンタメチレン１，５−ジイソシアネート、ヘキサメチレン１，６−ジイソシアネート（ＨＤＩ）、２，２，４−及び２，４，４−トリメチルヘキサメチレン１，６−ジイソシアネート（ＴＭＤＩ）、デカメチレン１，１０−ジイソシアネート、ドデカメチレン１，１２−ジイソシアネート、リジン及びリジンエステルジイソシアネート、シクロヘキサン１，３−及び１，４−ジイソシアネート、１−メチル−２，４−及び−２，６−ジイソシアナトシクロヘキサン並びに任意の所望のこれらの異性体の混合物（ＨＴＤＩ又はＨ６ＴＤＩ）、１−イソシアナト−３，３，５−トリメチル−５−イソシアナトメチルシクロヘキサン（＝イソホロンジイソシアネート又はＩＰＤＩ）、ペルヒドロ−２，４’−及び−４，４’−ジフェニルメタンジイソシアネート（ＨＭＤＩ又はＨ１２ＭＤＩ）、１，４−ジイソシアナト−２，２，６−トリメチルシクロヘキサン（ＴＭＣＤＩ）、１，３−及び１，４−ビス−（イソシアナトメチル）シクロヘキサン、ｍ−及びｐ−キシリレンジイソシアネート（ｍ−及びｐ−ＸＤＩ）、テトラメチル−１，３−及び−１，４−キシリレンジイソシアネート（ｍ−及びｐ−ＴＭＸＤＩ）、ビス−（１−イソシアナト−１−メチルエチル）ナフタレン、二量体及び三量体脂肪酸イソシアネート、例えば３，６−ビス（９−イソシアナトノニル）−４，５−ジ−（１−ヘプテニル）シクロヘキセン（ジメリル（dimeryl）ジイソシアネート）、並びにα，α，α’，α’，α’’，α’’−ヘキサメチルメシチレン１，３，５−トリイソシアネート、更に芳香族イソシアネート、例えば、具体的には、トリレン２，４−及び２，６−ジイソシアネート並びにこれらの異性体の任意の所望の混合物（ＴＤＩ）、ジフェニルメタン４，４’−、２，４’−及び２，２’−ジイソシアネート及びこれらの異性体の任意の所望の混合物（ＭＤＩ）、ＭＤＩ及びＭＤＩ同族体（ポリメリックＭＤＩ又はＰＭＤＩ）の混合物、フェニレン１，３−及び１，４−ジイソシアネート、２，３，５，６−テトラメチル−１，４−ジイソシアナトベンゼン、ナフタレン１，５−ジイソシアネート（ＮＤＩ）、３，３’−ジメチル−４，４’−ジイソシアナトジフェニル（ＴＯＤＩ）、ジアニシジンジイソシアネート（ＤＡＤＩ）、１，３，５−トリス（イソシアナトメチル）ベンゼン、トリス（４−イソシアナトフェニル）メタン及びトリス（４−イソシアナトフェニル）チオホスフェート、並びに上記のイソシアネートのオリゴマー及びポリマー及び上記のイソシアネートの任意の所望の混合物。
【００９５】
好ましいポリイソシアネートはジイソシアネートである。特にＩＰＤＩ、ＨＤＩ、ＭＤＩ及びＴＤＩ、特にＩＰＤＩが選好される。ＩＰＤＩに基づいて脂環式基に結合された式（ＶＩ）の末端基を有するポリマーを得ることができる。この種のポリマーは、特に良好な光安定性及び退色に対する安定性を有する組成物を可能とする。
【００９６】
式（ＶＩ）の末端基を有するポリマーを調製する更なる手段は、ウレタン基含有イソシアナトシランを形成するように、式（Ｉ）のヒドロキシシランとポリイソシアネートとを反応させ、このウレタン基含有イソシアナトシランを次いで好適なポリオールとのおおよそ化学量論的な反応によって式（ＶＩ）の末端基を有するポリマーへと転化することである。ここで、イソシアネート基を有するポリマーの調製に好ましいと言及されるポリイソシアネート及びポリオールの使用が有利である。
【００９７】
式（ＶＩ）の末端基を有するポリマーは、防湿下で非常に保存安定性である。湿気と接触すると、式（ＶＩ）の末端基は加水分解されて、ポリマーが硬化し、架橋プラスチックを形成する。そのため、本発明は、式（ＶＩ）の末端基を有する少なくとも１種のポリマーと湿気との反応によって得られる架橋プラスチックにも関する。
【００９８】
式（ＶＩ）の末端基を有するポリマーは有利な特性を有する。その粘度は比較的低く、これは、式（ＶＩ）の末端基を有するポリマーの、例えば湿気硬化型組成物としての更なる加工に有利である。式（ＶＩ）の末端基を有するポリマーは優れた保存安定性を有し、湿気により急速に硬化して良好な強度及び伸展性、並びに良好な熱安定性を有する弾性材料をもたらす。
【００９９】
式（ＶＩ）の末端基を有するポリマーは、硬化性組成物の構成要素、特に湿気硬化型組成物の構成要素として特に有用である。
【０１００】
かかる湿気硬化型組成物は、式（ＶＩ）の末端基を有する少なくとも１種のポリマーと、少なくとも１種の更なる構成要素とを含有する。
【０１０１】
上記湿気硬化型組成物は、５重量％〜９０重量％、特に１０重量％〜６０重量％の式（ＶＩ）の末端基を有するポリマーの含有量を有することが好ましい。
【０１０２】
好適な更なる構成要素は、特に触媒、架橋剤、可塑剤、フィラー、顔料、溶媒、接着促進剤、乾燥剤、レオロジー調整剤（rheology assistant）、難燃剤、及び安定剤である。
【０１０３】
上記湿気硬化型組成物は、シラン基含有ポリマーの架橋を促進する少なくとも１種の触媒を含むことが好ましい。この目的に適した触媒は、特に金属触媒及び／又は窒素化合物である。
【０１０４】
好適な金属触媒はチタン、ジルコニウム、アルミニウム及びスズの化合物、特に有機スズ化合物、有機チタネート、有機ジルコネート及び有機アルミネートであり、ここで、これらの金属触媒は、特にアルコキシ基、アミノアルコキシ基、スルホネート基、カルボキシル基、１，３−ジケトネート基、１，３−ケトエステレート（esterate）基、ジアルキルホスフェート基及びジアルキルピロホスフェート基を有する。
【０１０５】
特に好適な有機スズ化合物は、ジアルキルスズオキシド、ジアルキルスズジクロリド、ジアルキルスズジカルボキシレート及びジアルキルスズジケトネート、特にジブチルスズオキシド、ジブチルスズジクロリド、ジブチルスズジアセテート、ジブチルスズジラウレート、ジブチルスズジアセチルアセトネート、ジオクチルスズオキシド、ジオクチルスズジクロリド、ジオクチルスズジアセテート、ジオクチルスズジラウレート及びジオクチルスズジアセチルアセトネート並びに更にはアルキルスズチオエステルである。
【０１０６】
特に好適なオルガノチタネートは以下の通りである：
２つの１，３−ジケトネート配位子、特に２，４−ペンタンジオネート（＝アセチルアセトネート）と、２つのアルコキシド配位子とを有するチタン（ＩＶ）錯体；
２つの１，３−ケトエステレート配位子、特にエチルアセトアセテートと、２つのアルコキシド配位子とを有するチタン（ＩＶ）錯体；
１又は複数のアミノアルコキシド配位子、特にトリエタノールアミン又は２−（（２−アミノエチル）アミノ）エタノールと、１又は複数のアルコキシド配位子とを有するチタン（ＩＶ）錯体；
４つのアルコキシド配位子を有するチタン（ＩＶ）錯体；及び、
より高度に縮合したオルガノチタネート、特にポリブチルチタネートとも呼ばれる、オリゴマー型チタン（ＩＶ）テトラブトキシド；
ここで、好適なアルコキシド配位子は特にイソブトキシ、ｎ−ブトキシ、イソプロポキシ、エトキシ及び２−エチルヘキソキシである。
【０１０７】
とりわけ特に好適な有機チタネートは、ビス（エチルアセトアセタト）ジイソブトキシチタン（ＩＶ）、ビス（エチルアセトアセタト）ジイソプロポキシチタン（ＩＶ）、ビス（アセチルアセトナト）ジイソプロポキシチタン（ＩＶ）、ビス（アセチルアセトナト）ジイソブトキシチタン（ＩＶ）、トリス（オキシエチル）アミンイソプロポキシチタン（ＩＶ）、ビス［トリス（オキシエチル）アミン］ジイソプロポキシチタン（ＩＶ）、ビス（２−エチルヘキサン−１，３−ジオキシ）チタン（ＩＶ）、トリス［２−（（２−アミノエチル）アミノ）エトキシ］エトキシチタン（ＩＶ）、ビス（ネオペンチル（ジアリル）オキシジエトキシチタン（ＩＶ）、チタン（ＩＶ）テトラブトキシド、テトラ（２−エチルヘキシルオキシ）チタネート、テトラ（イソプロポキシ）チタネート及びポリブチルチタネートである。
【０１０８】
特に好適なものは以下の市販品である：Ｔｙｚｏｒ（商標）ＡＡ、ＧＢＡ、ＧＢＯ、ＡＡ−７５、ＡＡ−６５、ＡＡ−１０５、ＤＣ、ＢＥＡＴ、ＢＴＰ、ＴＥ、ＴｎＢＴ、ＫＴＭ、ＴＯＴ、ＴＰＴ又はＩＢＡＹ（全てDu Pont/Dorf Ketal製）；Ｔｙｔａｎ  ＰＢＴ、ＴＥＴ、Ｘ８５、ＴＡＡ、ＥＴ、Ｓ２、Ｓ４又はＳ６（全てTensoChema製）及びケンリアクト（Ｋｅｎ−Ｒｅａｃｔ）（登録商標）ＫＲ（商標）ＴＴＳ、７、９ＱＳ、１２、２６Ｓ、３３ＤＳ、３８Ｓ、３９ＤＳ、４４、１３４Ｓ、１３８Ｓ、１３３ＤＳ、１５８ＦＳ又はＬＩＣＡ（商標）４４（全てKenrich Petrochemicals製）。
【０１０９】
特に好適な有機ジルコネートは以下の市販品である：ケンリアクト（Ｋｅｎ−Ｒｅａｃｔ）（登録商標）ＮＺ（商標）３８Ｊ、ＫＺ（商標）ＴＰＰＪ、ＫＺ（商標）ＴＰＰ、ＮＺ（商標）０１、０９、１２、３８、４４又は９７（全てKenrich Petrochemicals製）及びＳｎａｐｃｕｒｅ（商標）３０２０、３０３０、１０２０（全てJohnson Matthey & Brandenberger製）。
【０１１０】
特に好適な有機アルミネートは市販品のＫ−Ｋａｔ５２１８（King Industries製）である。
【０１１１】
特に好適な金属触媒は更にスルホネート配位子又はホスフェート配位子又はピロホスフェート配位子を有するチタネート、ジルコネート及びアルミネートである。
【０１１２】
特に好適なスルホネート配位子、ホスフェート配位子又はピロホスフェート配位子を有するチタネートは以下の市販品である：ケンリアクト（Ｋｅｎ−Ｒｅａｃｔ）（登録商標）ＬＩＣＡ（商標）０９、ＬＩＣＡ（商標）１２、ＫＲ（商標）２１２、ＬＩＣＡ（商標）３８、ＬＩＣＡ（商標）３８Ｊ、ＫＲ（商標）２３８Ｓ、ＫＲ（商標）２６２ＥＳ及びＫＲ（商標）２６２ＥＳ（全てKenrich Petrochemicals製）。
【０１１３】
特に好適なスルホネート配位子、ホスフェート配位子又はピロホスフェート配位子を有するジルコネートは以下の市販品である：ケンリアクト（Ｋｅｎ−Ｒｅａｃｔ）（登録商標）ＮＺ（商標）０９、ＮＺ（商標）１２及びＮＺ（商標）３８（全てKenrich Petrochemicals製）。
【０１１４】
特に好適なホスフェート配位子を有するアルミネートは市販品のケンリアクト（Ｋｅｎ−Ｒｅａｃｔ）（登録商標）ＫＡ（商標）４８９Ａ（Kenrich Petrochemicals製）である。
【０１１５】
触媒として好適な窒素化合物は特に以下のものである：アミン、例えば、具体的には、Ｎ−エチルジイソプロピルアミン、Ｎ，Ｎ，Ｎ’，Ｎ’−テトラメチルアルキレンジアミン、ポリオキシアルキレンアミン、１，４−ジアザビシクロ［２．２．２］オクタン；アミノシラン、例えば、具体的には、３−アミノプロピルトリメトキシシラン、３−アミノプロピルジメトキシメチルシラン、Ｎ−（２−アミノエチル）−３−アミノプロピルトリメトキシシラン、Ｎ−（２−アミノエチル）−３−アミノプロピルメチルジメトキシシラン、Ｎ−（２−アミノエチル）−Ｎ’−［３−（トリメトキシシリル）−プロピル］エチレンジアミン及びケイ素上にメトキシ基の代わりにエトキシ又はイソプロポキシを有するそれらの類似体；アミジン、例えば、具体的には、１，８−ジアザビシクロ［５．４．０］ウンデカ−７−エン（ＤＢＵ）、１，５−ジアザビシクロ［４．３．０］ノナ−５−エン（ＤＢＮ）、６−ジブチルアミノ−１，８−ジアザビシクロ［５．４．０］ウンデカ−７−エン；グアニジン、例えば、具体的には、テトラメチルグアニジン、２−グアニジノベンズイミダゾール、アセチルアセトングアニジン、１，３−ジ−ｏ−トリルグアニジン、２−ｔｅｒｔ−ブチル−１，１，３，３−テトラメチルグアニジン；並びに、イミダゾール、例えば、具体的には、Ｎ−（３−トリメトキシシリルプロピル）−４，５−ジヒドロイミダゾール及びＮ−（３−トリエトキシシリルプロピル）−４，５−ジヒドロイミダゾール。
【０１１６】
また、様々な触媒の組合せ、特に少なくとも１種の金属触媒と少なくとも１種の窒素化合物との組合せが特に好適である。好ましい触媒は、有機スズ化合物、オルガノチタネート、アミン、アミジン、グアニジン、及びイミダゾールである。オルガノチタネート及びアミジンが特に選好される。
【０１１７】
湿気硬化型組成物の更に好適な構成要素は、特に以下の助剤及び添加剤である：
接着促進剤及び／又は架橋剤、特に触媒として既に言及されるアミノシラン、第二級アミノ基を有するアミノシラン、特にＮ−フェニル−、Ｎ−シクロヘキシル−及びＮ−アルキル−アミノシラン等、更にメルカプトシラン、エポキシシラン、（メタ）アクリロイルシラン、無水物シラン（anhydridosilanes）、カルバマトシラン、アルキルシラン及びイミノシラン等のシラン、並びにオリゴマー形態のこれらのシラン、並びにエポキシシラン又は（メタ）アクリロイルシラン又は無水物シランにより第一級アミノシランから形成される付加物。３−グリシドキシプロピルトリメトキシシラン、３−アミノプロピルトリメトキシシラン、Ｎ−（２−アミノエチル）−３−アミノプロピルトリメトキシシラン、Ｎ−（２−アミノエチル）−Ｎ’−［３−（トリメトキシシリル）プロピル］エチレンジアミン、３−メルカプトプロピルトリメトキシシラン、３−ウレイドプロピルトリメトキシシラン、及びメトキシ基に代えてエトキシ基を有する対応するシラン、並びにオリゴマー形態のこれらのシランが特に好適である；
可塑剤、特にカルボン酸エステル、例えばフタレート、特にジオクチルフタレート、ジイソノニルフタレート又はジイソデシルフタレート、水素化フタレート、アジペート、特にジオクチルアジペート、アゼレート、セバケート、ポリオール、特にポリオキシアルキレンポリオール又はポリエステルポリオール、グリコールエーテル、グリコールエステル、有機リン酸エステル及び有機スルホン酸エステル又はポリブテン；
溶媒；
無機フィラー及び有機フィラー、特に任意に脂肪酸、特にステアリン酸で被覆された天然の重質炭酸カルシウム若しくは軽質炭酸カルシウム、バライト（重晶石）、タルク、石英粉、石英砂、ドロマイト、ウォラストナイト、カオリン、仮焼カオリン、マイカ（ケイ酸アルミニウムカリウム）、分子篩、酸化アルミニウム、水酸化アルミニウム、水酸化マグネシウム、熱分解処理によるシリカ微粒子を含むシリカ、工業生産されたカーボンブラック、グラファイト、アルミニウム、銅、鉄、銀、若しくは鋼等の金属粉、ＰＶＣ粉末又は中空ビーズ；
繊維、特にガラス繊維、炭素繊維、金属繊維、セラミック繊維、又はポリマー繊維、例えばポリアミド繊維若しくはポリエチレン繊維；
染料；
顔料、特に二酸化チタン又は酸化鉄；
乾燥剤、特にテトラエトキシシラン、ビニルトリメトキシシラン又はビニルトリエトキシシラン、及びシラン基に対してα位に官能基を有するオルガノアルコキシシラン、特にＮ−（メチルジメトキシシリルメチル）−Ｏ−メチルカルバメート、（メタクリロイルオキシメチル）シラン、メトキシメチルシラン、オルトギ酸エステル、また酸化カルシウム又は分子篩；
レオロジー調整剤、特に増粘剤、特にベントナイト等の層状ケイ酸塩、ヒマシ油の誘導体、水添ヒマシ油、ポリアミド、ポリウレタン、尿素化合物、フュームドシリカ、セルロースエーテル、及び疎水性修飾ポリオキシエチレン；
酸化、熱、光、及び紫外線に対する安定剤；
天然の樹脂、油脂、例えばロジン、シェラック、アマニ油、ヒマシ油、及びダイズ油；
非反応性ポリマー、特にエチレン、プロピレン、ブチレン、イソブチレン、イソプレン、酢酸ビニル、及びアルキル（メタ）アクリレートを含む群からの不飽和モノマーのホモポリマー又はコポリマー、特にポリエチレン（ＰＥ）、ポリプロピレン（ＰＰ）、ポリイソブチレン、エチレン−酢酸ビニルコポリマー（ＥＶＡ）、及びアタクチックポリ−α−オレフィン（ＡＰＡＯ）等；
難燃物質、特に既に言及される水酸化アルミニウム及び水酸化マグネシウムのフィラー、また特に有機リン酸エステル、特にトリエチルホスフェート、トリクレジルホスフェート、トリフェニルホスフェート、ジフェニルクレジルホスフェート、イソデシルジフェニルホスフェート、トリス（１，３−ジクロロ−２−プロピル）ホスフェート、トリス（２−クロロエチル）ホスフェート、トリス（２−エチルへキシル）ホスフェート、トリス（クロロイソプロピル）ホスフェート、トリス（クロロプロピル）ホスフェート、イソプロピル化トリフェニルホスフェート、種々のイソプロピル化レベルのモノ−、ビス−及びトリス（イソプロピルフェニル）ホスフェート、レゾルシノールビス（ジフェニルホスフェート）、ビスフェノールＡビス（ジフェニルホスフェート）、並びにポリリン酸アンモニウム等；
界面活性物質、特に湿潤剤、レベリング剤、脱気剤（deaerator）、又は消泡剤；
殺生物剤、特に殺藻剤、殺菌剤、又は真菌の増殖を阻害する物質；並びに、
湿気硬化型組成物に通常使用される更なる物質。それらを湿気硬化型組成物へと混合する前に化学的又は物理的に幾つかの構成要素を乾燥することが望ましい場合がある。
【０１１８】
上記湿気硬化型組成物は、式（ＶＩ）の末端基を有するポリマーの他に、シラン基含有オリゴマー又はポリマーを更に含んでもよい。
【０１１９】
好ましい実施形態では、上記湿気硬化型組成物は有機スズ化合物を含まない。これは、環境上の及び／又は毒性学的な理由で有利な場合がある。
【０１２０】
更に好ましい実施形態では、上記湿気硬化型組成物は、その硬化中にメタノールを全く放出しない。これは、環境上の及び／又は毒性学的な理由で有利な場合がある。
【０１２１】
上記湿気硬化型組成物は、防湿しながら製造及び保持されることが好ましい。典型的には、上記組成物は保存安定性であり、好適な包装又は装置、特にドラム、ポーチ又はカートリッジ等で数ヶ月から最大１年又はそれ以上の期間に亘り、使用に関連する程度まで、その使用特性又はその硬化後の特性に何らの変化も伴わずに防湿しながら保持され得ることを意味する。典型的には、保存安定性は粘度又は発現力（expression force）の測定によって判定される。
【０１２２】
上記湿気硬化型組成物は、一剤型組成物又は二剤型組成物の形態をとってもよい。
【０１２３】
本明細書で「一剤型」組成物は、該組成物の全ての構成要素が同じ容器の混合物中に保存され、室温で数週間から数ヶ月の期間に亘って保存安定性であり、湿気により硬化可能な硬化性組成物を指す。
【０１２４】
本明細書で「二剤型」組成物は、該組成物の構成要素が別々の容器で保存される２つの別々のパックに存在し、各々がそれら自体室温で保存安定性である組成物を指す。上記組成物の塗布の直前又はその間にのみ、２つのパックが互いに混合されて、その混合組成物が硬化し、湿気の作用によってのみ硬化が進行するか、又は完了される。
【０１２５】
上記湿気硬化型組成物が少なくとも１つの固形体又は成型品に塗布される際に、存在するシラン基が湿気と接触する。シラン基は、湿気との接触によって加水分解される特性を有する。これによりオルガノシラノールが形成され、後の縮合反応を介してオルガノシロキサンが形成される。これらの反応の結果、上記組成物は最終的に硬化する。この過程は架橋とも呼ばれる。さらに、シラノール基は、例えば上記組成物が塗布された基体においてヒドロキシル基と共に縮合されて硬化中にその基体への上記組成物の優れた接着の形成をもたらすことができる。
【０１２６】
硬化に必要な水は空気（空気湿度）に由来するか、又は上記組成物を例えば平滑剤を用いて広げることにより、若しくは噴霧により水を含有する成分と接触させることができ、又は、水を含有する成分を、例えば静的混合機によって混ぜ込まれる、例えば水性ペーストの形態で塗布の間に上記組成物へと添加することができる。
【０１２７】
温度、接触の性質、湿気の量、及び任意の触媒の存在に応じて、硬化は異なる速度で進行する。空気湿度による硬化の場合、スキンは、最初は上記組成物の表面に形成される。したがって、いわゆるスキニング時間は、硬化速度の基準である。
【０１２８】
硬化状態では、上記組成物は弾性特性、特に良好な強度及び高い伸展性、良好な熱安定性、並びに様々な基体に対する良好な接着特性を有する。その結果、上記組成物は多数の用途、特に、建設用途及び工業用途用の繊維複合材、埋込用コンパウンド、シーラント、接着剤、被覆剤、コーティング剤又は塗料として、例えば電気絶縁用コンパウンド、補修用コンパウンド（spackling compound）、目地材、二次接着剤、車体構造用接着剤、グレージング接着剤、サンドイッチエレメント接着剤、貼り合わせ用接着剤、ラミネート接着剤、固定接着剤、壁装材及びコーティング剤、バルコニー及び屋根用のコーティング剤、コンクリート保護コーティング剤、駐車場用コーティング剤及び防食性塗料として、シール、塗料、ワニス、及び下塗り剤として適している。
【０１２９】
上記湿気硬化型組成物は、特に建設用途及び工業用途の特に目地止め及び弾性接着結合用のシーラント及び／又は接着剤として特に適している。
【０１３０】
例えば建設工学又は土木工学における目地用シーラントとしての上記組成物の使用について、又は例えば自動車構造物における弾性接着結合用の接着剤としての使用について、上記組成物は構造粘性と共にペースト状の粘稠度を有することが好ましい。かかるペースト状のシーラント又は接着剤を好適な装置を用いて基体に塗布する。塗布の好適な方法は、例えば手動若しくは圧縮空気によって操作される市販のカートリッジからの塗布、又は搬送ポンプ若しくは押出機によるドラム若しくはペールからの塗布、任意には塗布ロボットによる塗布である。
【０１３１】
良好な塗布特性を有するシーラント又は接着剤は、高い垂れ耐性を有し、短いスレッドを形成する。これは、塗布された形態で静止したままである、すなわち塗布後に流れ出ないことを意味し、必要に応じて塗布装置が取り除かれた後に非常に短いスレッドをわずかに形成するため基体が汚れない。
【０１３２】
例えば自動車構造物における弾性接着用の接着剤は、基本的に球状又は三角形の断面積を有するビーズの形態で塗布されることが好ましい。
【０１３３】
接着剤としての塗布では、上記組成物を基体Ｓ１及び／又は基体Ｓ２に塗布する。そのようにして一方若しくは他方の基体、又は両方の基体に上記接着剤を塗布することができる。その後、湿気との接触により接着剤が硬化して、接着する部分が接合される。ここで、２つの接合部が互いに確実に接着されるように、いわゆる開放時間（open time：オープンタイム）内に上記接合部を接合させる必要がある。
【０１３４】
シーラントとしての塗布では、上記組成物を基体Ｓ１と基体Ｓ２との間に塗布した後、上記組成物を湿気との接触により硬化する。典型的には、シーラントは目地へと注入される。
【０１３５】
いずれの塗布でも基体Ｓ１は基体Ｓ２と同一でもよく、又は異なってもよい。
【０１３６】
好適な基体Ｓ１又はＳ２は、特に下記のものである：
ガラス、ガラスセラミック、コンクリート、モルタル、レンガ、タイル、石膏、及び御影石又は大理石等の天然石；
金属及び合金、例えばアルミニウム、鉄、鋼鉄及び非鉄金属、並びに更には表面を仕上げた金属（surface-finished metals）及び合金、例えば亜鉛めっき又はクロムめっき金属；
皮革、布地、紙、木材、フェノール、メラミン又はエポキシ樹脂等の樹脂によって接着された木材系材料、樹脂−布地複合材料、及び更なるポリマー複合材料；
プラスチック、例えばポリ塩化ビニル（硬質及び軟質ＰＶＣ）、アクリロニトリル−ブタジエン−スチレンコポリマー（ＡＢＳ）、ポリカーボネート（ＰＣ）、ポリアミド（ＰＡ）、ポリエステル、ポリ（メタクリル酸メチル）（ＰＭＭＡ）、ポリエステル、エポキシ樹脂、ポリウレタン（ＰＵＲ）、ポリオキシメチレン（ＰＯＭ）、ポリオレフィン（ＰＯ）、ポリエチレン（ＰＥ）又はポリプロピレン（ＰＰ）、エチレン／プロピレンコポリマー（ＥＰＭ）及びエチレン／プロピレン／ジエンターポリマー（ＥＰＤＭ）、ここで、プラスチックは、好ましくはプラズマ、コロナ又はフレームにより表面処理されていてもよい；
繊維強化プラスチック、例えば炭素繊維強化プラスチック（ＣＦＰ）、ガラス繊維強化プラスチック（ＧＦＰ）及びシート成形コンパウンド（ＳＭＣ）；
被覆基体、例えば粉体被覆金属又は合金；
塗料及びラッカー、特に自動車のトップコート。
【０１３７】
上記基体は、必要に応じて、接着剤又はシーラントの塗布前に前処理されてもよい。この種の前処理として、特に物理的及び／又は化学的な洗浄方法、例えば研磨、サンドブラスト、ブラッシング処理等、又は洗浄剤若しくは溶剤による処理、又は接着促進剤、接着促進剤溶液若しくは下塗り剤の塗布が挙げられる。
【０１３８】
基体Ｓ１及び基体Ｓ２を本発明の組成物によって接着又は密閉した後に接着又は密閉された成型品が得られる。かかる成型品は、建築構造物、特に建設工学若しくは土木工学における建築構造物であってもよく、又は輸送手段、例えば陸上車両若しくは水用車両、特に自動車、バス、トラック、電車若しくは船、又はそれらの取り付け可能なコンポーネントであってもよい。
【実施例】
【０１３９】
詳細に説明された本発明を解説する意図で以下に実施例を詳述する。本発明は、これらの記載される実施例に限定されないことが理解されよう。
【０１４０】
「標準的な気候条件」は、温度２３±１℃、及び相対空気湿度５０±５％を意味すると理解される。「ＳＣＣ」は、標準的な気候条件を表す。
【０１４１】
１．ヒドロキシシランの調製
ヒドロキシシランＨＳ−１：２−モルホリノ−４（５）−（２−トリメトキシシリルエチル）シクロヘキサン−１−オール
丸底フラスコにおいて、３２．８５ｇ（１３３．３３ｍｍｏｌ）のβ−（３，４−エポキシシクロへキシル）−エチルトリメトキシシラン（Momentive製のシルクエスト（Ｓｉｌｑｕｅｓｔ）（登録商標）Ａ−１８６）、１５．３４ｇ（１７６．０８ｍｍｏｌ）の無水モルホリン、及び０．１０ｇのランタン（ＩＩＩ）トリフレートを、ガスクロマトグラフィーによって更なる反応の進行が見られなくなるまで、２時間に亘り窒素雰囲気下、１１０℃で撹拌した。粗生成物を８０℃、約１ｍｂａｒで３０分間に亘り後処理した。理論上のＯＨ当量３３３．５ｇを有する液体生成物を得た。
【０１４２】
上記調製の後、生成物は９８重量％〜９９重量％（ガスクロマトグラフィーによって求められる）の純度を有した。室温で３ヶ月に亘り防湿して保存した後、上記純度は変化しなかった。
【０１４３】
ヒドロキシシランＨＳ−２：２−ピロリジノ−４（５）−（２−トリメトキシシリルエチル）シクロヘキサン−１−オール
ヒドロキシシランＨＳ−１について記載されるように、３２．８５のシルクエスト（Ｓｉｌｑｕｅｓｔ）Ａ−１８６、１２．５４ｇのピロリジン及び０．１０ｇのランタン（ＩＩＩ）トリフレートを転化した。理論上のＯＨ当量３１７．５ｇを有する液体生成物が得られ、これは室温で３ヶ月の保存期間の後、何らの顕著な変化も受けなかった。
【０１４４】
ヒドロキシシランＨＳ−３：２−ジブチルアミノ−４（５）−（２−トリメトキシシリルエチル）シクロヘキサン−１−オール
ヒドロキシシランＨＳ−１について記載されるように、３２．８５ｇのシルクエスト（Ｓｉｌｑｕｅｓｔ）Ａ−１８６、２２．７６ｇのジブチルアミン及び０．１０ｇのランタン（ＩＩＩ）トリフレートを転化した。理論上のＯＨ当量３７５．６ｇを有する液体生成物が得られ、これは室温で３ヶ月の保存期間の後、何らの顕著な変化も受けなかった。
【０１４５】
ヒドロキシシランＨＳ−４：２−モルホリノ−４（５）−（２−トリエトキシシリルエチル）シクロヘキサン−１−オール
丸底フラスコにおいて、３８．４６ｇ（１３３．３３ｍｍｏｌ）のβ−（３，４−エポキシシクロへキシル）−エチルトリエトキシシラン（Momentive製のコートオシル（ＣｏａｔＯＳｉｌ）（登録商標）１７７０）、１５．３４ｇ（１７６．０８ｍｍｏｌ）の無水モルホリン、及び０．１０ｇのランタン（ＩＩＩ）トリフレートを、ガスクロマトグラフィーによって更なる反応の進行が見られなくなるまで、２時間に亘り窒素雰囲気下、１１０℃で撹拌した。粗生成物を８０℃、約１ｍｂａｒで３０分間に亘り後処理した。理論上のＯＨ当量３７５．６ｇを有する液体生成物を得た。
【０１４６】
上記調製の後、生成物は９７重量％〜９８重量％（ガスクロマトグラフィーによって求められる）の純度を有した。室温で３ヶ月に亘り防湿して保存した後、上記純度は変化しなかった。
【０１４７】
ヒドロキシシランＨＳ−５：２−ピロリジノ−４（５）−（２−トリエトキシシリルエチル）シクロヘキサン−１−オール
ヒドロキシシランＨＳ−４について記載されるように、３８．４６ｇのコートオシル（ＣｏａｔＯＳｉｌ）（登録商標）１７７０、１２．５４ｇのピロリジン及び０．１０ｇのランタン（ＩＩＩ）トリフレートを転化した。理論上のＯＨ当量３５９．６ｇを有する液体生成物が得られ、これは室温で３ヶ月の保存期間の後、何らの顕著な変化も受けなかった。
【０１４８】
ヒドロキシシランＨＳ−６：２−（４−メチルピペラジノ）−４（５）−（２−トリエトキシシリルエチル）−シクロヘキサン−１−オール
ヒドロキシシランＨＳ−４について記載されるように、３８．４６ｇのコートオシル（ＣｏａｔＯＳｉｌ）（登録商標）１７７０、１７．６４ｇの４−メチルピペラジン及び０．１０ｇのランタン（ＩＩＩ）トリフレートを転化した。理論上のＯＨ当量３８８．６ｇを有する液体生成物が得られ、これは室温で３ヶ月の保存期間の後、何らの顕著な変化も受けなかった。
【０１４９】
ヒドロキシシランＨＳ−７：２−ジブチルアミノ−４（５）−（２−トリエトキシシリルエチル）シクロヘキサン−１−オール
ヒドロキシシランＨＳ−４について記載されるように、３８．４６ｇのコートオシル（ＣｏａｔＯＳｉｌ）（登録商標）１７７０、２２．７６ｇのジブチルアミン及び０．１０ｇのランタン（ＩＩＩ）トリフレートを転化した。理論上のＯＨ当量４１７．７ｇを有する液体生成物が得られ、これは室温で３ヶ月の保存期間の後、何らの顕著な変化も受けなかった。
【０１５０】
ヒドロキシシランＨＳ−Ｒ１：１−モルホリノ−３−（３−トリメトキシシリルプロポキシ）プロパン−２−オール
丸底フラスコにおいて、２８．３６ｇ（１２０ｍｍｏｌ）の３−グリシドキシプロピルトリメトキシシラン（Evonik Degussa製のダイナシラン（Ｄｙｎａｓｙｌａｎ）（登録商標）ＧＬＹＭＯ）、１２．５５ｇ（１４４．１ｍｍｏｌ）の無水モルホリン、及び７．００ｇの無水メタノールを、ガスクロマトグラフィーによって更なる反応の進行が見られなくなるまで、５時間に亘り窒素雰囲気下で還流しながら８０℃で撹拌した。粗生成物を８０℃、約１ｍｂａｒで３０分間に亘り後処理した。理論上のＯＨ当量３２３．５ｇを有する液体生成物を得た。
【０１５１】
反応生成物は調製後に７６重量％の純度を有し、室温で１ヶ月に亘り防湿して保存した後に５２重量％の純度を有した（ガスクロマトグラフィーによって求めた）。
【０１５２】
ヒドロキシシランＨＳ−Ｒ２：１−モルホリノ−３−（３−トリエトキシシリルプロポキシ）プロパン−２−オール
ヒドロキシシランＨＳ−Ｒ１について記載されるように、３３．４１ｇ（１２０ｍｍｏｌ）の３−グリシドキシプロピルトリエトキシシラン（Evonik Degussa製のダイナシラン（Ｄｙｎａｓｙｌａｎ）（登録商標）ＧＬＹＥＯ）、１２．５５ｇの無水モルホリン、及び７．００ｇの無水エタノールを転化した。理論上のＯＨ当量３６５．５ｇを有する液体生成物を得た。
【０１５３】
反応生成物は調製後に９４重量％の純度を有し、室温で１ヶ月に亘り防湿して保存した後に８３重量％の純度を有した（ガスクロマトグラフィーによって求めた）。
【０１５４】
ヒドロキシシランＨＳ−１〜ＨＳ−７は式（Ｉ）の本発明のヒドロキシシランであり、ヒドロキシシランＨＳ−Ｒ１及びＨＳ−Ｒ２は比較目的の本発明ではないヒドロキシシランである。
【０１５５】
調製され、保存された上記ヒドロキシシランの純度の比較は、本発明のヒドロキシシランＨＳ−１（トリメトキシシラン）及びＨＳ−４（トリエトキシシラン）が非常に高純度で優れた保存安定性を有するのに対し、比較ヒドロキシシランＨＳ−Ｒ１（トリメトキシシラン）は十分な純度及び保存安定性のいずれでも調製することができず、また、比較ヒドロキシシランＨＳ−Ｒ２（トリエトキシシラン）は調製後に十分な純度を有したが、保存安定性ではなかったことを示す。
【０１５６】
２．シラン基含有ポリマーの調製
ポリマーＳＰ−１〜ポリマーＳＰ−７
各ポリマーについて、１００重量部（ＰＷ）のポリマー１を、指定された量（ＯＨ／ＮＣＯ＝１．１０）で表１に指定されるヒドロキシシランと混合した。この混合物を、ＩＲ分光法（約２時間）によってイソシアネート基を検出することができなくなるまで窒素雰囲気下、９０℃で撹拌した。その後、上記反応混合物を冷却し、防湿したまま保持した。
【０１５７】
各々の場合において調製の次の日に２０℃の温度でサーモスタット制御されたＲｈｅｏｔｅｃ  ＲＣ３０コーン−プレート型粘度計（コーン直径５０ｍｍ、コーン角度１度、コーンチップ−プレート距離０．０５ｍｍ、剪断速度１０ｓ−１）で粘度を求めた。
【０１５８】
得られたシラン基含有ポリマーの特性を表１に報告する。
【０１５９】
ポリマーＳＰ−１〜ポリマーＳＰ−７は、式（ＶＩ）の末端基を有する本発明のポリマーである。
【０１６０】
７２０ｇのアクレーム（Ａｃｃｌａｉｍ）（登録商標）１２２００ポリオール（Bayer Material Science；低モノオールポリオキシプロピレンジオール；ＯＨ価１１．０ｍｇ  ＫＯＨ／ｇ；含水率約０．０２重量％）、３４．５ｇのイソホロンジイソシアネート（ベスタナット（Ｖｅｓｔａｎａｔ）（登録商標）ＩＰＤＩ、Evonik Degussa）、８０．０ｇのジイソデシルフタレート、及び０．２ｇのジブチルスズジラウレートを窒素雰囲気下で混合することによってポリマー１を調製し、絶えず撹拌しながら９０℃まで加熱して滴定手段により求められる遊離イソシアネート基の含有量が０．７３重量％の値に達するまでこの温度で放置した。上記生成物を室温まで冷却し、防湿しながら保持した。
【０１６１】
【表１】
0006444385.tif 000008
【０１６２】
３．湿気硬化型組成物の製造
組成物Ｚ−１〜組成物Ｚ−７
各組成物について、表２に指定される原料を指定される量（重量部）で、遠心混合機（ＳｐｅｅｄＭｉｘｅｒ（商標）  ＤＡＣ  １５０、FlackTek Inc.）を用いて防湿しながら混合し、保持した。各組成物を以下の通り試験した：
スキニング時間を求めるため、数グラムの上記組成物を約２ｍｍの層厚さで厚紙に塗布し、標準的な気候条件下で上記組成物の表面をＬＤＰＥ製のピペットで優しく叩いた場合にピペットに最初に残留物がなくなるまでの時間を求めた。
【０１６３】
機械的特性を求めるため、上記組成物をＰＴＦＥ被覆フィルムにキャストして２ｍｍの厚さのフィルムを得て、これを標準的な気候条件の下で２週間保存し、バーの長さ３０ｍｍ及びバーの幅４ｍｍを有する長さ７５ｍｍの幾つかのダンベルを該フィルムから打ち抜き、これらを引張強さ（破断力）、破断伸び及び弾性率（０．５％〜５０％伸長における弾性率）について引張速度２００ｍｍ／分でＤＩＮ  ＥＮ  ５３５０４に従って試験した。標準的な気候条件の下で１４日間に亘って硬化した試験片についてＤＩＮ  ５３５０５に従いショアＡ硬度を求めた。
【０１６４】
これらの結果には「ＳＣＣ：」を付する。
【０１６５】
熱安定性の基準として、標準的な気候条件下で２週間後、幾つかのダンベル及びショアＡの試験片を９０℃で１週間に亘り空気循環式オーブンで更に保存した後、引張強さ、破断伸び及び弾性率、又はショアＡ硬度について同じ方法で試験した。これらの結果には「９０℃：」を付する。
【０１６６】
上記結果を表２に報告する。
【０１６７】
【表２】
0006444385.tif 000009
【０１６８】
組成物Ｚ−８〜組成物Ｚ−１４
各組成物について、表３に指定される原料を指定される量（重量部）で３０分間に亘って防湿しながら５０℃で真空ミキサーにおいて処理し、均一なペーストを得て、これを保持した。各組成物を以下の通り試験した：
スキニング時間、引張強さ、破断伸び、弾性率、及びショアＡ硬度を組成物Ｚ−１について記載されるように求めた。しかしながら、加熱保存については、標準的な気候条件の下で２週間後のダンベルを１００℃で４週間に亘り保存した。これらの結果には「１００℃：」を付する。
【０１６９】
上記結果を表３に報告する。
【０１７０】
最初に３００ｇのジイソデシルフタレート（パラチノール（Ｐａｌａｔｉｎｏｌ）（登録商標）Ｚ、BASF）、及び４８ｇの４，４’−メチレン−ジフェニルジイソシアネート（デスモダル（Ｄｅｓｍｏｄｕｒ）（登録商標）４４  ＭＣ  Ｌ、Bayer）を真空ミキサーに充填し、穏やかに加熱した後、勢いよく撹拌しながら２７ｇのモノブチルアミンを徐々に滴加してチキソトロピーペーストを製造した。１時間に亘り冷却しながら減圧下で、形成された上記ペーストの撹拌を継続した。
【０１７１】
【表３】
0006444385.tif 000010